ЗАЛИВОЧНАЯ КОМПОЗИЦИЯ С ПОЛИСИЛОКСАНОМ

1. Заливочная композиция, содержащая следующие количества компонентов в массовых процентах (мас.%) в расчете на массу композиции:
(А) от 10 мас.% до 45 мас.% привитого силаном полиолефина (Si-g-PO);
(В) от 5 мас.% до 60 мас.% поли-α-олефинового масла (масло РАО);
(С) от 15 мас.% до 90 мас.% полисилоксана; и
(D) от 0,05 мас.% до 0,2 мас.% катализатора.
2. Заливочная композиция по п. 1, отличающаяся тем, что Si-g-PO содержит два базовых полиолефина, полимер на основе этилена и полимер на основе пропилена.
3. Заливочная композиция по п. 2, отличающаяся тем, что Si-g-PO содержит первый аморфный полиолефин (APO), который представляет собой полимер на основе этилена, и второй APO, который представляет собой полимер на основе пропилена.
4. Заливочная композиция по п. 3, отличающаяся тем, что массовое отношение первого APO, полимера на основе этилена, ко второму APO, полимеру на основе пропилена, составляет от 3:1 до 1:3, в расчете на общую массу Si-g-PO.
5. Заливочная композиция по п. 1, отличающаяся тем, что полисилоксан выбран из группы, состоящей из полидиметилсилоксана (PDMS), полидиметилсилоксана с концевыми гидроксильными группами (PDMS-ОН) и их комбинаций.
6. Заливочная композиция по п. 1, отличающаяся тем, что заливочная композиция имеет кажущуюся вязкость от 30 сП до 1800 сП при 150°C, как измерено в соответствии с ASTM D3236.
7. Заливочная композиция по п. 6, отличающаяся тем, что имеет точку каплепадения выше или равную 80°C, как измерено в соответствии с ASTM D127.
8. Заливочная композиция по п. 7, содержащая:
(А) от 25 мас.% до 40 мас.% Si-g-PO;
(В) от 30 мас.% до 40 мас.% масла РАО;
(Сi) от 20 мас.% до 30 мас.% PDMS;
(Cii) от 5 мас.% до 10 мас.% PDMS-ОН; и
(D) от 0,1 мас.% до 0,2 мас.% катализатора,
при этом заливочная композиция имеет кажущуюся вязкость от 250 сП до 1500 сП.
9. Заливочная композиция по п. 8, отличающаяся тем, что заливочная композиция имеет температуру каплепадения от больше или равной 80°C до 150°C; и
не демонстрирует отделения масла при выдержке в течение 24 ч при 21°C, как измерено в соответствии с ASTM D1742.
10. Заливочная композиция по п. 7, содержащая:
(А) от 35 мас.% до 45 мас.% Si-g-PO;
(В) от 50 мас.% до 60 мас.% масла РАО;
(С) от 5 мас.% до 10 мас.% полидиметилсилоксана с концевыми гидроксильными группами; и
(D) от 0,1 мас.% до 0,2 мас.% катализатора,
при этом заливочная композиция имеет кажущуюся вязкость от 250 сП до 300 сП.
11. Заливочная композиция по п. 10, отличающаяся тем, что заливочная композиция имеет температуру каплепадения от 120°C до 150°C и не демонстрирует отделения масла при выдержке в течение 24 ч при 21°C, как измерено в соответствии с ASTM D1742.
12. Заливочная композиция по п. 7, содержащая:
(А) от 5 мас.% до 15 мас.% Si-g-PO;
(В) от 5 мас.% до 20 мас.% РАО;
(С) от 65 мас.% до 85 мас.% PDMS-ОН; и
(D) от 0,1 мас.% до 0,2 мас.% катализатора,
при этом заливочная композиция имеет кажущуюся вязкость от 40 сП до 800 сП.
13. Заливочная композиция по п. 12, отличающаяся тем, что заливочная композиция имеет температуру каплепадения от 110°C до 190°C и не демонстрирует отделения масла при выдержке в течение 24 ч при 21°C, как измерено в соответствии с ASTM D1742.
14. Волоконнооптический кабель, содержащий:
буферную трубку;
по меньшей мере одно оптическое волокно в буферной трубке; и
заливочную композицию, содержащую следующие количества компонентов в массовых процентах (мас.%) в расчете на массу композиции:
(А) от 10 мас.% до 40 мас.% привитого силаном полиолефина (Si-g-PO);
(В) от 5 мас.% до 60 мас.% поли-α-олефинового масла (масло РАО);
(С) от 15 мас.% до 90 мас.% полисилоксана; и
(D) от 0,05 мас.% до 0,2 мас.% катализатора.